상기 캡슐 은 오일 25 ∼ 35 중량 %, 20 ∼ 30 Å 크기 의 기공 을 갖 는 담체 25 ∼ 35 중량 % 를 잔량 의 휘발 성 유기 용매 에 혼합 하 여 2 ∼ 3 시간 동안 200 ∼ 800 rpm / min 으로 저속 회전 하 여 휘발 성 유기 용매 가 휘발 되 면서 오일 성분 이 담체 내부 에 침투 되 어 캡슐 화 된다 . 이때 , 휘발 성 유기 용매 가 휘발 되 면서 삼투압 가공법 에 의하 여 , 상기 실리콘 오일 이 다공성 실리카 내부 에 담지 될 수 있 다 .